Patent RU-2239615-C2 (RU)
Title: Способ изготовления пенобетона и пенобетон, полученный этим способом
Inventor: LEVIN L I
IPC: C04B38/10
Filed: 2001-06-28
Granted: 2004-11-10
Abstract: Изобретение относится к области строительных материалов и изделий, может быть использовано в производствах пенобетона, сборных, архитектурно-строительных, декоративных изделий, деталей и монолитных конструкций на его основе. Способ изготовления пенобетона из дисперсии гидравлического вяжущего в жидкости и пены путем введения второй дисперсии в первую, их перемешивания с одновременной поризацией до получения пенобетонной смеси заданной плотности с последующим твердением, причем предварительно в одну из дисперсий вводят нуклеатор, совмещение дисперсий ведут в их метастабильных состояниях, достижение которых определяют по следующим критериям: для первой дисперсии - присутствием гелей гидросульфоалюмината кальция и трехкальциевого гидросиликата, для второй дисперсии - присутствием водородных связей с определенной суммарной энергией, консистенцию первой дисперсии и состав второй дисперсии выбирают по критериям достижения метастабильности в полных объемах обеих дисперсий непосредственно после их раздельной гомогенизации. В этот момент начинают совмещение дисперсий. Перемешивание прекращают не позднее чем за 5-10 мин до окончания периодов метастабильности или при приближении к нулю значения производной по времени электрического сопротивления смеси. Могут использоваться различные гидравлические вяжущие, в том числе с добавкой глиноземистого или гипсоглиноземистого цемента. В качестве нуклеатора используют соли минеральных кислот, смеси вяжущих на основе сульфата кальция и вяжущих, содержащих оксид кальция. Нуклеатор дополнительно содержит второй пенообразователь. Второй пенообразователь на углеводно-фенольной основе вводят в первый на белковой основе, при этом нуклеатор вводят по крайней мере в один из пенообразователей. В первую дисперсию могут вводить гидрофобизирующую и воздухововлекающую добавки. Предварительно в вяжущее вводят различные виды активных минеральных добавок. Удельная поверхность вяжущего - 250-2000 м 2 /кг. В состав пенобетонной смеси дополнительно вводят наполнитель, а также волокнистые и/или пластинчатые материалы. Пенобетон изготавливают из дисперсии гидравлического вяжущего в жидкости и пены путем введения второй дисперсии в первую, их перемешивания с одновременной поризацией, причем в одну из дисперсий предварительно вводят нуклеатор, с формированием при твердении пористой матрицы, содержащей защитный материал - органические производные гидроалюминатов кальция, твердых растворов гидросульфоалюмината кальция и таумасита, и/или металлоорганические конъюгаты пенообразователя и нуклеатора, а также нуклеатор - соли минеральных кислот и/или реликты вяжущих, включающие сульфат кальция, при объемной доле защитного материала в гидратных новообразованиях не менее 0,2, при совмещении и перемешивании обеих дисперсий в их метастабильных состояниях, с выбором консистенции первой дисперсии и состава второй по критериям достижения метастабильных состояний в полных объемах обеих дисперсий непосредственно после их раздельной гомогенизации. Объем пор унимодально распределен по их эффективным диаметрам. Технический результат - снижение энергозатрат на отопление зданий, стоимости жилья и расхода материалов. 2 н. и 22 з.п. ф-лы, 2 табл.